(57)【特許請求の範囲】
【請求項１】
アルミニウムまたはアルミニウム合金を使用して形成された帯状の箔状導体に、該箔状導体の両面から絶縁フィルムを貼り合せたリード部材であって、
前記絶縁フィルムは、前記帯状の箔状導体の長さ方向の両端部を除く一部の領域に貼り合わされ、前記絶縁フィルムは、前記帯状の箔状導体の幅よりも幅が広く、前記箔状導体の幅方向に該箔状導体の端部から外側に突出し、
前記箔状導体は、前記箔状導体の長さ方向において前記絶縁フィルムにより分割された該絶縁フィルムの両側の領域のうち、片側の領域にはんだが直接付与されており、
前記はんだの面積に対する前記絶縁フィルムにより分割され前記はんだが直接付与された側の箔状導体の面積の比が、２．５以上である、リード部材。
【請求項２】
前記箔状導体は、前記アルミニウムまたはアルミニウム合金の表面に、ポリアクリル酸およびポリアクリル酸アミドを含む樹脂成分と、ジルコニウム塩、チタン塩、およびモリブデン塩のいずれかの金属塩と、を含む処理液であって、前記樹脂成分と前記金属塩の比率が１：３〜６：１の範囲にある前記処理液を塗布することにより、複合皮膜が形成されている、請求項１に記載のリード部材。
【請求項３】
アルミニウムまたはアルミニウム合金を使用して形成された帯状の箔状導体の長さ方向の両端部を除く一部の領域に、前記帯状の箔状導体の幅よりも幅が広く、前記箔状導体の幅方向に該箔状導体の端部から外側に突出した絶縁フィルムを貼り合わせたリード部材の製造方法であって、
前記箔状導体の長さ方向において前記絶縁フィルムにより分割された該絶縁フィルムの両側の領域のうち、片側の領域に、溶融はんだに超音波振動を与えることによって、はんだを直接付与する工程を有し、
前記はんだの面積に対する前記絶縁フィルムにより分割され前記はんだが直接付与された側の箔状導体の面積の比が、２．５以上となる、リード部材の製造方法。
【発明の詳細な説明】
【技術分野】
【０００１】
本発明は、リード部材およびリード部材の製造方法に関し、より詳細には、非水電解質デバイス等に用いられるアルミニウム導体を用いたタブリード用のリード部材およびリード部材の製造方法に関する。
【背景技術】
【０００２】
小型電子機器の電源として、例えば、リチウムイオン電池などの非水電解質電池が用いられている。この非水電解質電池としては、正極板、負極板および電解液を、多層フィルムからなる封入体に収納し、正極板、負極板に接続したタブリードを密封封止して外部に取り出す構造のものが知られている。この場合のタブリードには、正極側に、耐食性の表面処理を施したアルミニウムまたはアルミニウム合金のリード部材が用いられている。
【０００３】
アルミニウムまたはアルミニウム合金製のタブリードは、はんだ付けによる簡易な電気接続ができない。このため、例えばアルミニウムまたはアルミニウム合金導体上にニッケル等のアルミニウム以外の他の金属材料を予め溶接しておき、はんだ接続を可能とする構造が採られている。
【０００４】
また、特許文献１には、アルミニウムまたはアルミニウム合金からなる帯状の平型導体の面に、所定の間隔をおいてはんだ付けが容易なＮｉ，Ｓｎ、Ａｕ、Ｚｎ、Ａｇ、Ｃｕ等の導電性金属からなる金属層を部分的に付与し、金属層の間に絶縁樹脂フィルムを貼り付けたフープ状部材が開示されている。このフープ状部材を所定位置で切断することにより、はんだ接続が可能なアルミタブリードを得るようにしている。金属層は、部分メッキ、コールドスプレー、冷間圧接等により形成される。
【先行技術文献】
【特許文献】
【０００５】
【特許文献１】特開２０１２−３８７７号公報
【発明の概要】
【発明が解決しようとする課題】
【０００６】
上記のように、非水電解質電池の正極側のタブリードとして用いられるアルミニウムまたはアルミニウム合金導体上に、ニッケル等の金属材料を溶接しておく構造を採ることで、タブリードに対するはんだ付けが可能となる。
しかしながら、タブリードが小型化し、アルミニウムまたはアルミニウム合金による平型導体の幅が狭くなってくると、その平型導体に対してニッケル等の金属材料を溶接する領域を十分に確保することができず、溶接した部分の強度が弱くなるという課題があった。特許文献１のように、平型導体に間欠的に金属層を付与する場合にも、平型導体の幅が狭くなってくれば同様の問題が生じる。
【０００７】
本発明は、上述のごとき実情に鑑みてなされたもので、アルミニウムまたはアルミニウム合金による導体に、はんだ付けのための金属材料を溶接する必要なくはんだ付けが可能となるリード部材と、該リード部材の製造方法を提供することを目的とする。
【課題を解決するための手段】
【０００８】
本発明によるリード部材は、アルミニウムまたはアルミニウム合金を使用して形成された帯状の箔状導体に、該箔状導体の両面から絶縁フィルムを貼り合せたリード部材であって、前記絶縁フィルムは、前記帯状の箔状導体の長さ方向の両端部を除く一部の領域に貼り合わされ、前記絶縁フィルムは、前記帯状の箔状導体の幅よりも幅が広く、前記箔状導体の幅方向に該箔状導体の端部から外側に突出し、前記箔状導体は、前記箔状導体の長さ方向において前記絶縁フィルムにより分割された該絶縁フィルムの両側の領域のうち、片側の領域にはんだが直接付与されており、前記はんだの面積に対する前記絶縁フィルムにより分割され前記はんだが直接付与された側の箔状導体の面積の比が、２．５以上である、リード部材である。
【０００９】
本発明によるリード部材の製造方法は、アルミニウムまたはアルミニウム合金を使用して形成された帯状の箔状導体の長さ方向の両端部を除く一部の領域に、前記帯状の箔状導体の幅よりも幅が広く、前記箔状導体の幅方向に該箔状導体の端部から外側に突出した絶縁フィルムを貼り合わせたリード部材の製造方法であって、前記箔状導体の長さ方向において前記絶縁フィルムにより分割された該絶縁フィルムの両側の領域のうち、片側の領域に、溶融はんだに超音波振動を与えることによって、はんだを直接付与する工程を有し、前記はんだの面積に対する前記絶縁フィルムにより分割され前記はんだが直接付与された側の箔状導体の面積の比が、２．５以上となる、リード部材の製造方法である。
【発明の効果】
【００１０】
本発明によれば、アルミニウムまたはアルミニウム合金による導体に、はんだ付けのための金属材料を溶接する必要なくはんだ付けが可能となるリード部材と、該リード部材の製造方法を提供することができる。
【図面の簡単な説明】
【００１１】
【図１Ａ】リード部材用のフープ状部材の製造過程における中間部材の一例を示す図である。
【図１Ｂ】リード部材用のフープ状部材の一例を示す図である。
【図１Ｃ】フープ状部材をカットして形成したリード部材の一例を示す図である。
【図２Ａ】図１Ｃに示したタブリードを、リチウムイオン電池などの非水電解質電池に用いる例を示す図である。
【図２Ｂ】タブリードの封着部の構成例を示す図である。
【図３Ａ】実施例のタブリードの形状を説明する図である。
【図３Ｂ】比較例のタブリードの形状を説明する図である。
【図４】腐食試験における断面観察のイメージを説明する図である。
【図５】腐食試験の結果を示す図である。
【発明を実施するための形態】
【００１２】
最初に本発明の実施態様を列記して説明する。
（１）本願のリード部材に係る発明は、アルミニウムまたはアルミニウム合金を使用して形成された帯状の箔状導体に、該箔状導体の両面から絶縁フィルムを貼り合せたリード部材であって、前記絶縁フィルムは、前記帯状の箔状導体の長さ方向の両端部を除く一部の領域に貼り合わされ、前記絶縁フィルムは、前記帯状の箔状導体の幅よりも幅が広く、前記箔状導体の幅方向に該箔状導体の端部から外側に突出し、前記箔状導体は、前記箔状導体の長さ方向において前記絶縁フィルムにより分割された該絶縁フィルムの両側の領域のうち、片側の領域にはんだが直接付与されており、前記はんだの面積に対する前記絶縁フィルムにより分割され前記はんだが直接付与された側の箔状導体の面積の比が、２．５以上である、リード部材である。これにより、アルミニウムまたはアルミニウム合金による導体に、はんだ付けのための金属材料を溶接する必要なくはんだ付けが可能なリード部材を得ることができる。
【００１３】
（２）前記箔状導体は、前記アルミニウムまたはアルミニウム合金の表面に、ポリアクリル酸およびポリアクリル酸アミドを含む樹脂成分と、ジルコニウム塩、チタン塩、およびモリブデン塩のいずれかの金属塩と、を含む処理液であって、前記樹脂成分と前記金属塩の比率が１：３〜６：１の範囲にある前記処理液を塗布することにより、複合皮膜が形成されていることが好ましい。これにより、耐フッ化水素酸性を備えた液漏れのない安定した非水電解質電池を構成するリード部材が得られる。
【００１４】
（３）本願のリード部材の製造方法に係る発明は、アルミニウムまたはアルミニウム合金を使用して形成された帯状の箔状導体の長さ方向の両端部を除く一部の領域に、前記帯状の箔状導体の幅よりも幅が広く、前記箔状導体の幅方向に該箔状導体の端部から外側に突出した絶縁フィルムを貼り合わせたリード部材の製造方法であって、前記箔状導体の長さ方向において前記絶縁フィルムにより分割された該絶縁フィルムの両側の領域のうち、片側の領域に、溶融はんだに超音波振動を与えることによって、はんだを直接付与する工程を有し、前記はんだの面積に対する前記絶縁フィルムにより分割され前記はんだが直接付与された側の箔状導体の面積の比が、２．５以上となる、リード部材の製造方法である。こにより、アルミニウムまたはアルミニウム合金による導体に、はんだ付けのための金属材料を溶接する必要なくはんだ付けが可能なリード部材を製造することができる。
【００１５】
本発明に係るリード部材は、非水電解質電池等の非水電解質蓄電デバイスに用いられ、タブリードとも呼ばれる。 以下、図面に基づき、本発明に係るリード部材及びリード部材の製造方法に係る実施形態を説明する。
図１Ａは、リード部材用のフープ状部材の製造過程における中間部材、図１Ｂは、リード部材用のフープ状部材、図１Ｃは、フープ状部材をカットして形成したリード部材の一例を示す図である。
【００１６】
図１（Ａ）において、アルミニウムまたはアルミニウム合金（例えばチタンアルミニウム）からなる帯状のリード線金属の表面に、耐食性の複合皮膜層を設けた箔状導体１１を用いて、フープ状部材の中間部材１０を作成する。箔状導体１１は、最厚部の厚さが例えば０．０５ｍｍ〜０．３ｍｍ程度の薄い導体箔で、幅が１〜６ｍｍの帯状に形成されたものとされる。そしてその箔状導体１１の片面に、所定の間隔をおいて、電線等をはんだ付け可能とするはんだ部１２を形成し、これをフープ状に巻いてフープ状部材の中間部材１０とする。また、はんだ部１２は、箔状導体１１の両面に間欠的に付与するものとしてもよい。これらはんだ部１２は、溶融はんだに超音波振動を与えることにより、複合皮膜層を設けた箔状導体１１の表面に直接に付与される。
【００１７】
図１Ｂのフープ状部材１０´は、図１Ａの中間部材１０に対して、電池外装体に封着するための絶縁フィルム１３を接着し、これをフープ状に巻いて構成したものである。絶縁フィルム１３は、箔状導体１１のはんだ部１２の間隔に合わせて、はんだ部１２の近傍位置に箔状導体１１の両面から貼り付けられる。絶縁フィルム１３は、箔状導体１１の幅よりもその幅が広く、箔状導体１１の幅方向にその箔状導体１１の端部から外側に突出している。
【００１８】
図１Ｃは、フープ状部材１０´をカット位置Ｋでカットした個別のタブリード３を示す。タブリード３は、箔状導体１１の長手方向の両端部を除く中間部に、樹脂製の絶縁フィルム１３が両面から貼り付けられ、その絶縁フィルム１３によって分割された箔状導体１１の長手方向両側の領域のうち、片側の領域にはんだ部１２が設けられ、他方の領域では、アルミニウムまたはアルミニウム合金表面の複合皮膜層が露出している形態とされる。
タブリード３の絶縁フィルム１３は、非水電解質電池の封着部とされ、非水電解質電池において外部に露出する側に、はんだ部１２が設けられた形態となる。タブリード３の長手方向の長さは、例えば２０〜６０ｍｍとされる。
【００１９】
図１に示す箔状導体１１の構成例をさらに具体的に説明する。
タブリード３は、非水電解質電池の封着部を完全に密封接着することにより、良好な特性と長寿命を維持することが可能となる。しかし、これらの密封接着が不十分であると、外部から水分が浸入し、内部の電解液との反応によりフッ化水素酸が発生する。正極側のリード線金属としては、上記のようにアルミニウムやアルミニウム合金が用いられるが、その表面は長期にわたって徐々にフッ化水素酸により腐食され、絶縁フィルム１３との密封形態が破壊され、液漏れの原因となると共に特性が低下する。
【００２０】
本発明の実施形態に係るタブリード３においては、箔状導体１１のリード線金属がフッ化水素酸による腐食されるのを防止するために、リード線金属の表面をポリアクリル酸またはポリアクリル酸とポリアクリル酸アミドを含む樹脂成分と、金属塩とを含む複合皮膜層で表面処理する。この場合の金属塩としては、環境汚染の問題からクロムを含まない、例えば、ジルコニウム塩、チタン塩、またはモリブデン塩のいずれかを用いることが好ましい。
ジルコニウム塩としては、フッ化ジルコン酸塩や炭酸ジルコニウム塩、リン酸ジルコニウム塩などを使用することができる。チタン塩としては、キレート系の有機チタンなどを使用することができる。モリブデン塩としては、モリブデン酸塩を使用することができる。複合皮膜層は、その樹脂成分が１ｍｇ／ｍ2〜２００ｍｇ／ｍ2、金属塩（付着量）が０．５ｍｇ／ｍ2 〜５０ｍｇ／ｍ2で形成されていることが好ましいが、これに限定されない。
【００２１】
また、上記の複合皮膜層は、その樹脂成分と金属塩との比率が、１：３〜６：１の割合となるようにして形成されているのが好ましい。有機樹脂成分の無機金属塩に対する比率が１：３を下回ると、樹脂成分が金属塩を抱き込んで接着する接着力が劣り、耐フッ化水素酸性を満足させることができない。また、６：１を上回ると、複合皮膜層中の無機分の相対量が低下するため、同じく耐フッ化水素酸性を満足させることができない。
本実施形態のタブリード３は、非水電解質電池のリード線金属にポリアクリル酸と金属塩とを配合して複合皮膜層を形成することで、耐フッ化水素酸性を備えた液漏れのない安定した非水電解質電池が得られるようにしている。
【００２２】
次に上記の複合被膜層を形成した箔状導体１１に対して、その帯状の形状の長手方向に間欠的にはんだ部１２を形成する。
はんだ部１２は、超音波はんだ付け法により形成される。超音波はんだ付け法は、アルミニウムの無フラックスはんだ付けを可能とするものであり、超音波を溶融はんだに印加することにより、局所に負圧、いわゆるキャビテーションを発生させ、箔状導体表面の酸化膜や付着物を除去する。
はんだ部１２を形成するはんだの材料は、鉛入りはんだ(例えばＳｎ−Ｐｂ系)や鉛フリーはんだ(例えばＳｎ−Ｂｉ系、Ｓｎ−Ａｇ系、Ｓｎ−Ｃｕ系など)で、はんだ付け後に残渣として残り耐食性を悪くする可能性のあるフラックスを含まないものが良い。はんだの材料の融点は、７０〜２５０℃くらいのものが適している。
【００２３】
溶融はんだに対して超音波を印加する手法として、はんだゴテを介して超音波を印加する手法を採ることができる。この場合、例えば振動子からの電気信号を超音波に変換するためのトランスデューサをはんだゴテに内蔵し、発生した超音波をコテ先端のチップに伝達させる。そしてそのチップから正負交番の超音波弾性振動を発生させ、これによって溶融はんだに引っ張りと圧縮を周期的に付加し、溶融はんだにキャビテーションを発生させる。そしてそのキャビテーションが大気圧によってつぶされるときに発生する大きな衝撃パルスが溶融はんだと箔状導体１１の表面に作用して、箔状導体１１のリード線金属の酸化膜や他の付着物を破壊して除去する。これにより箔状導体１１は清浄な表面が露出して、その表面にはんだがぬれるようになる。
【００２４】
上記の手法により、アルミニウムまたはアルミニウム合金によるリード線金属を複合被膜層で表面処理した帯状の箔状導体１１に、その長手方向に間欠的にはんだ部１２を形成する。はんだ部１２は、箔状導体１１の片面側に間欠的に設けることができるが、箔状導体１１の両面に間欠的に設けるものとしてもよい。
また、はんだ部１２を形成した箔状導体１１には、はんだ部１２の間隔に合わせて、はんだ部１２の近傍位置に絶縁フィルム１３が間欠的に両面から貼り付けられ、タブリード３を切り出すことができるフープ状部材１０´となる。
また、帯状の箔状導体１１に絶縁フィルム１３を所定の間隔で両面から貼り付けてから、箔状導体１１の絶縁フィルム１３が貼られていない部分にはんだ部１２を形成してもよい。
フープ状部材１０´から切り出されたタブリード３は、絶縁フィルム１３を境にして、その長手方向の一方の側にはんだ部１２が設けられ、他方の側でアルミニウムまたはアルミニウム合金表面の複合皮膜層が露出している形態とされる。
【００２５】
図２Ａは、図１Ｃに示したタブリード３を、リチウムイオン電池などの非水電解質電池に用いる例を示す図で、図２Ｂは、タブリード３の封着部の構成例を示す図である。
非水電解質電池１では、正極側のタブリード３には高い電位がかかるため、そのリード線金属としては、高電位で電解液に溶解しないアルミニウムまたはアルミニウム合金が用いられ、一方、負極側のタブリード４には、ニッケルメッキした銅が使用されることが多い。また、電気二重層コンデンサでは、正極側も負極側もタブリードのリード線金属としてアルミニウムが使用される。
【００２６】
非水電解質電池１は、セパレータを介して積層された正極板と負極板ならびに電解液を、金属箔を含む多層フィルムからなる外装体２に収納する。そして図２Ａに示すように、正極側のタブリード３と負極側のタブリード４とを、絶縁フィルム１３を介して外装体２のシール部２ｄで密封封止することにより、各電極となるタブリード３，４を外装体２から取り出す。
【００２７】
外装体２は、非水電解質電池１の外装ケースとなるもので、例えば、矩形状の２枚の多層フィルム周辺のシール部２ｄを、熱溶着によりシールすることにより密封される。タブリード３，４には、絶縁フィルム１３が予め熱溶着により接合されている。この絶縁フィルム１３と外装体２の多層フィルムとが熱融着されて、タブリード３，４が密封封着される。
【００２８】
正極側のタブリード３は、図１Ｃで示したように、平角の帯状のアルミニウムまたはアルミニウム合金に耐食性の表面処理を施した箔状導体１１に、その両面から２枚の絶縁フィルム１３を貼り合せたリード部材により構成される。
タブリード３は、箔状導体１１の長手方向の両端部を除く領域に、絶縁フィルム１３がその両面から貼り合わされ、絶縁フィルム１３の両側の領域のうち、片側の領域にはんだ部１２が設けられ、他方側の領域は、表面処理を施したアルミニウムまたはアルミニウム合金が露出している状態になっている。
はんだ部１２が設けられた領域は、外装体２の外側に露出する部分、すなわち、外部との電気接続を形成する部分とされ、図２Ａに例示するように、はんだ部１２に対して電線２０の導体をはんだ接続することができる。絶縁フィルム１３により分割された他方の端部側の領域は、電池内の電極板リード５に接続される。
【００２９】
絶縁フィルム１３は、例えば、図２Ｂに示すように、箔状導体１１に接着または溶着する内側層１３ａと、外装体２と融着される外側層１３ｂとの２層で形成することができる。内側層１３ａは、予め加熱溶融により箔状導体１１に密着させて封止しておく。外側層１３ｂは、内側層１３ａより融点が高い樹脂材料が用いられ、箔状導体１１との封止時にその形状を保持する。
そして、タブリード３，４を介在させて外装体２をシールする時に、外側層１３ｂと外装体２と融着させることで、外装体２内の金属箔層２ｂと箔状導体１１との電気的な短絡を防ぐことができる。
【００３０】
外装体２を形成する多層フィルムは、少なくとも３層の積層体からなり、その最内層フィルム２ａは、電解液で溶解されずシール部２ｄからの電解液の漏出を防止するのに適したポリオレフィン樹脂（例：無水マレイン酸変性低密度ポリエチレンまたはポリプロピレン）が用いられる。また、金属箔層２ｂには、アルミニウム、銅、ステンレス等の金属箔が用いられ、電解液に対する密封性を高めている。最外層フィルム２ｃは、薄い金属箔層２ｂを保護するためのもので、ポリエチレンテレフタレート（ＰＥＴ）等で形成されている。
【００３１】
上述の非水電解質電池１は、例えば、実使用時における電池温度のモニタや充放電の制御を行って電池を保護する保護回路基板を接続して一体としたり、複数個の電池の正極側のタブリード３と負極側のタブリード４を電気的に直列接続して使用する場合などがある。
この場合、通常のアルミタブリードでははんだ接続ができない。しかしながら、はんだ付け可能なはんだ部１２を有するタブリード３を用いることにより、はんだ付けのための金属材料を溶接する必要なく、接続用の電線や基板等とのはんだ付けが可能となる。
【００３２】
（実施例）
箔状導体上で溶融はんだに超音波振動を与えてはんだ部を形成したときの特性を確認した。使用した箔状導体は、以下の４種類とした。
（１）アルミニウム導体（表面処理なし）。
（２）アルミニウム導体に変色防止剤を塗布。
（３）アルミニウム導体に、ポリアクリル酸およびポリアクリル酸アミドを含む樹脂成分と、ジルコニウム塩、チタン塩、およびモリブデン塩のいずれかの金属塩と、を含む処理液であって、上記の樹脂成分と金属塩の比率が１：３〜６：１の範囲にある処理液を塗布したもの。
（４）アルミニウム導体にベーマイト処理を実施（高温の純水中でアルミニウムの表面にアルミニウム水和酸化被膜を生成させたもの）。
各箔状導体は、幅２ｍｍ、長さ５０ｍｍの長方形状の形状とし、超音波振動により付与するはんだ部の大きさを直径２ｍｍの円とした。
【００３３】
上記の各箔状導体に対して、溶融はんだに超音波振動を付与してはんだ部を形成しようとしたところ、上記（１）、（２）、（３）については、箔状導体表面にはんだ部を形成することができ、このはんだ部を使用して、箔状導体に電線をはんだ付けすることができた。（３）の処理により、耐フッ化水素酸性を備えたリード部材において、溶融はんだに超音波振動を与えることでそのリード部材の箔状導体上に、直接にはんだ部を形成することが確認された。一方、上記（４）については、箔状導体上にはんだ部をうまく形成することができなかった。
【００３４】
次に（３）の処理をしたアルムニウム導体とはんだの面積比を変えて、腐食性を確認した。
図３Ａに実施例のタブリードの形状を示し、図３Ｂに比較例のタブリードの形状を示す。実施例と比較例のいずれにおいても、箔状導体１１であるアルミニウムの幅Ｄを２ｍｍ、アルミニウムの長さＬを５０ｍｍ、とした。
そして実施例１では、はんだ部１２の大きさを直径２ｍｍの円とし、絶縁フィルム１３の外側（はんだ部の形成側）のアルミニウムの長さＬ１を１０ｍｍとした。また実施例２では、はんだ部１２の大きさは同じく直径２ｍｍの円とし、絶縁フィルム１３の外側（はんだ部の形成側）のアルミニウムの長さＬ１を４ｍｍとした。
また、比較例では、絶縁フィルム１３の外側（はんだ部の形成側）のアルミニウムの長さＬ１を４ｍｍとし、はんだ部１２は、アルミニウムの端部から、長さＬ２が３ｍｍの範囲でアルミニウム上の全面に設けた。
【００３５】
腐食試験の方法は、タブリードに対してＮａＣｌを塩素付着量１μｇ／ｍｍ2塗布し、恒温恒湿（８０℃、９０％Ｒｈ）環境下に９６時間放置し、腐食性を評価した。
評価方法は、目視による外観観察により腐食の程度を観察した。また、はんだ−アルミ境界部の断面観察により、腐食試験前後のアルミニウムの面積の残留率を算出した。
図４は、断面観察のイメージを説明する図である。腐食試験前では、箔状導体１１としてのアルミニウム上にはんだ部１２が形成されている。そして腐食試験後では、はんだ部１２の周囲のアルミニウムが腐食により浸食される。このときの絶縁フィルム１２の外側（はんだ部の形成側）の領域におけるアルミニウムの残留率を算出した。
【００３６】
図５は、上記実施例１、２および比較例における腐食試験の結果を示す図である。図５において、Ｎｏ．１は実施例１、Ｎｏ．２は実施例２、Ｎｏ．３は比較例を示す。
実施例１、２と比較例において、幅Ｄと長さＬ１から絶縁フィルムの外側のアルミニウム（Ａｌ）の面積を算出し、またはんだ部の面積を算出した。そしてこれらからアルミニウム面積／はんだ面積により面積比を算出した。
実施例１、２では良好であり、このときのアルミニウムの残留率は実施例１が９２％で、実施例２が８５％であった。また比較例では、外観観察の結果、腐食が激しく、アルミニウムの残留率は６５％と大幅に浸食が進行した。ここでは、耐食性を良くするためには、はんだとアルミの面積比を２．５以上とすることが好ましい。すなわち、導体のガルバニック腐食を抑制するために、はんだ面積は小さいものであることが好ましい。
【符号の説明】
【００３７】
１…非水電解質電池、２…外装体、２ａ…最内層フィルム、２ｂ…金属箔層、２ｃ…最外層フィルム、２ｄ…シール部、３…タブリード、４…タブリード、５…電極板リード、１０…中間部材、１０´…フープ状部材、１１…箔状導体、１２…はんだ部、１３…絶縁フィルム、１３ａ…内側層、１３ｂ…外側層、２０…電線。
【図１Ａ】
0006405856.tif 000002
【図１Ｂ】
0006405856.tif 000003
【図１Ｃ】
0006405856.tif 000004
【図２Ａ】
0006405856.tif 000005
【図２Ｂ】
0006405856.tif 000006
【図３Ａ】
0006405856.tif 000007
【図３Ｂ】
0006405856.tif 000008
【図４】
0006405856.tif 000009
【図５】
0006405856.tif 000010